СПОСОБ И УСТРОЙСТВО ДЛЯ РАЗЛАМЫВАНИЯ ПОЛИКРИСТАЛЛИЧЕСКОГО КРЕМНИЯ

1. Способ разламывания поликристаллического кремния, содержащий этапы:
- помещения поликристаллического кремния в бак для воды, содержащий воду; и
- приложения мгновенного высокого напряжения к этому баку для воды таким образом, чтобы в воде бака для воды возникал разряд высокого напряжения для разламывания поликристаллического кремния.
2. Способ по п. 1, в котором этап приложения мгновенного высокого напряжения к баку для воды конкретно содержит этапы:
a) зарядки зарядного конденсатора; и
b) продолжения зарядки зарядного конденсатора до достижения напряжением зарядного конденсатора напряжения пробоя размыкающего переключателя, вследствие чего размыкающий переключатель пробивается и все напряжение, накопленное в зарядном конденсаторе, прикладывается к баку для воды.
3. Способ по п. 2, в котором напряжение пробоя размыкающего переключателя находится в диапазоне 30-200 кВ.
4. Способ по п. 2, в котором разрядный промежуток размыкающего переключателя находится в диапазоне 10-50 мм, а разрядный промежуток бака для воды находится в диапазоне 30-80 мм.
5. Способ по п. 2, в котором на этапе a зарядку зарядного конденсатора, в частности, осуществляют путем зарядки зарядного конденсатора переменным током, который был преобразован трансформатором высокого напряжения.
6. Способ по п. 1, в котором этап помещения поликристаллического кремния в бак для воды, содержащий воду, в частности, содержит этап:
заполнения бака для воды водой с последующим помещением поликристаллического кремния в воду таким образом, чтобы поликристаллический кремний был погружен в воду.
7. Способ по п. 1, в котором вода в баке для воды занимает 1/2-3/4 объема бака для воды.
8. Способ по любому из пп. 1-7, в котором напряженность
электрического поля, генерируемого мгновенным высоким напряжением, больше или равна напряженности критического электрического поля воды в баке для воды.
9. Способ по любому из пп. 1-7, в котором в качестве воды в баке для воды выбрана чистая вода.
2
10. Способ по п. 9, в котором удельное электрическое сопротивление воды в баке для воды составляет не менее 16,2 МОм·см, содержание SiO составляет не более 10 мкг/л, содержание Fe составляет не более 1,0 мкг/л, содержание Ca составляет не более 1,0 мкг/л, содержание Na составляет не более 20 мкг/л, а содержание Mg составляет не более 1,0 г/л.
11. Устройство для разламывания поликристаллического кремния, содержащее трансформатор (B) высокого напряжения, выпрямитель (G) высокого напряжения, зарядный конденсатор (C), размыкающий переключатель (K), бак (F) для воды, содержащий воду и первый электрод (1) и второй электрод (2), которые погружены в бак (F) для воды, причем первый электрод и второй электрод расположены с определенным расстоянием между ними, при этом:
- первичная обмотка трансформатора (B) высокого напряжения подключена к питанию от сети, первый вывод вторичной обмотки трансформатора высокого напряжения последовательно подключен к выпрямителю (G) высокого напряжения, размыкающему переключателю (K) и первому электроду (1), второй вывод вторичной обмотки заземлен и подключен ко второму электроду (2), а зарядный конденсатор (C) подключен между общим выводом выпрямителя (G) высокого напряжения и размыкающего переключателя (K) и общим выводом вторичной обмотки и второго электрода (2).
12. Устройство по п. 11, в котором зарядный резистор (R) последовательно подключен между выпрямителем (G) высокого напряжения и трансформатором (B) высокого напряжения.
13. Устройство по п. 11, в котором на дне бака для воды обеспечена сетка сита, и размер отверстия сетки сита находится в диапазоне 25-100 мм.
14. Устройство по любому из пп. 11-13, в котором разрядный промежуток размыкающего переключателя находится в диапазоне 10-50 мм,
напряжение пробоя размыкающего переключателя находится в диапазоне 30-200 кВ, а разрядный промежуток бака для воды находится в диапазоне 30-80 мм.
2
15. Устройство по любому из пп. 11-13, в котором удельное электрическое сопротивление воды в баке для воды составляет не менее 16,2 МОм∙см, содержание SiO составляет не более 10 мкг/л, содержание Fe составляет не более 1,0 мкг/л, содержание Ca составляет не более 1,0 мкг/л, содержание Na составляет не более 20 мкг/л, а содержание Mg составляет не более 1,0 г/л.